(57)【要約】【課題】本発明の目的は、ＶＨＦおよびＵＨＦのテレビ電波を吸収することができ、しかも大きな面積の板状物から複雑な形状のものまで任意に加工でき、かつ軽量で施工が容易なテレビ電波吸収体を提供することである。【解決手段】ＶＨＦおよびＵＨＦのテレビ電波を吸収するために、軟磁性金属粉を含有したポリマー成形体からなるテレビ電波吸収体である。このテレビ電波吸収体の表面を凹凸形状にして立体的な形状とすることにより、より効果的に広帯域のテレビ電波を吸収することができる。【選択図】　　図１
2004039877.tif 000002
【特許請求の範囲】
【請求項１】
軟磁性金属粉を含有したポリマー成形体からなるテレビ電波吸収体。
【請求項２】
表面が凹凸形状である請求項１記載のテレビ電波吸収体。
【発明の詳細な説明】
【０００１】
【発明の属する技術分野】
本発明は、９０〜２１６ＭＨｚのＶＨＦおよび４７０〜７６４ＭＨｚのＵＨＦのテレビ電波を吸収するのに適した、テレビゴースト対策として使用されるテレビ電波吸収体に関する。
【従来の技術】
【０００２】
ビル等の高層建造物が林立する都市では、テレビ電波が高層建造物に反射され、テレビ画面にテレビゴーストが発生するゴースト障害が問題となっている。
【０００３】
このような問題を解決するために、コンクリート等の建造物の外壁に、フェライト焼結板を貼り付け、電波が建造物で反射するのを防ぐ方法が提案されている（特公昭５５−１３６００号公報、特公昭５５‐４９７９８号公報）。
【０００４】
このフェライト焼結板は、焼結収縮（１５％）が非常に大きいため、大きな面積のものを製造するのは困難である。このため、フェライト焼結体からなる１辺が１０ｃｍ程度のフェライトタイルを多数枚貼り付けることにより、製造されている。しかし、一辺が１０ｃｍ程度のフェライトタイルで建造物の外壁面（少なくともテレビ電波反射面）の全てを覆い尽くすには、非常に多数枚のタイルが必要となる。また、このフェライトタイルを貼り付ける際に、タイル間に隙間があくと、それがわずかであっても電波吸収特性が急激に悪くなるため、タイルを正確に敷き詰めていく必要がある。このため、作業に多くの手間がかかり、施工時の工数が増え、コストアップの原因となる。
また、フェライト焼結体は比重が５程度と非常に重いため、作業性および安全性にも問題が生じる。
【０００５】
一方、コンクリート材とフェライト粒を混合させ壁面に流し込むことも考えられている。しかし、このフェライト粒を混合させたコンクリート材の電波吸収特性はフェライト焼結体より低下するため、製品の厚みを厚くする必要があり、非常に重くなるという問題がある。
【０００６】
【発明が解決しようとする課題】
本発明の目的は、ＶＨＦおよびＵＨＦのテレビ電波を吸収することができ、しかも大きな面積の板状物から複雑な形状のものまで任意に加工でき、かつ軽量で施工が容易なテレビ電波吸収体を提供することである。
【０００７】
【課題を解決するための手段】
本発明者らは、上記課題を解決すべく鋭意検討を重ねた結果、軟磁性金属粉を含有したポリマー成形体は、ＶＨＦおよびＵＨＦのテレビ電波に対する吸収性能に優れ、かつ、従来のフェライト板に比べ軽量で、任意の形状および寸法に成形することができ、このため施工も容易になるという新たな事実を見出し、本発明を完成するに至った。
【０００８】
すなわち、本発明にかかるテレビ電波吸収体は、軟磁性金属粉を含有したポリマー成形体からなる。
特定周波数帯での電波吸収特性は、電波吸収体の厚さにも大きく関係するため、本発明のテレビ電波吸収体は、厚さが異なるように表面が凹凸形状であるのが好ましい。また、本発明のテレビ電波吸収体は、凹凸形状に代えて、発泡体であってもよく、また、発泡体を凹凸形状にしたものであってもよい。
【０００９】
かかる本発明のテレビ電波吸収体は、ＶＨＦおよびＵＨＦの周波数帯のテレビ電波を吸収することができるため、ビル等の建造物の外壁に使用される外壁用コンクリートパネル等に埋設して、テレビ電波の反射を防ぐのに使用される。
【００１０】
【発明の実施の形態】
以下、本発明の一実施形態を説明する。すなわち、本発明のテレビ電波吸収体は、ポリマー成形体に軟磁性金属粉を含有させたものである。
ポリマー成形体を成形するための成形材料には、熱可塑性樹脂や熱硬化性樹脂、ゴム、熱可塑性エラストマー等が挙げられる。熱可塑性樹脂または熱硬化性樹脂としては、例えばポリエチレン、ポリプロピレン、ＡＳ樹脂、ＡＢＳ樹脂、ポリスチレン、ポリ塩化ビニル、ポリ塩化ビニリデン、ポリ酢酸ビニル、フッ素樹脂、アクリル系樹脂、ナイロン、ポリカーボネート、ポリエチレンテレフタレート、アルキド樹脂、不飽和ポリエステル、ポリスルホン、ポリウレタン、フェノール樹脂、尿素樹脂、エポキシ樹脂などが挙げられる。
【００１１】
また、前記ゴムとしては、例えば天然ゴムのほか、イソプレンゴム、ブタジエンゴム、スチレンーブタジエンゴム、エチレンープロピレンゴム、ブチルゴム、クロロプレンゴム、ニトリルゴム、アクリルゴム、エピクロロヒドリンゴム、フッ素ゴム、ウレタンゴム、塩素化ポリエチレン、水素添加ニトリルゴム、シリコンゴムなどの合成ゴム単独、もしくは各種変性処理にて改質したものが挙げられる。また、この材料を単独もしくは複数ブレンドしてもよい。ゴムには、加硫剤のほか、加硫促進剤、老化防止剤、軟化剤、可塑剤、充填剤、着色剤などの従来からゴムの配合剤として使用されていたものを適宜配合することができる。
【００１２】
熱可塑性エラストマーとしては、例えばポリスチレン系、ポリオレフィン系、ポリ塩化ビニル系、ポリウレタン系、ポリエステル系、ポリアミド系などの各種熱可塑性エラストマーが挙げられる。
【００１３】
軟磁性金属粉としては、例えば粉末状のＦｅ−Ｓｉ−Ｃｒ−Ｎｉ，Ｆｅ−Ｓｉ，Ｆｅ−Ｓｉ−Ａｌ，Ｆｅ−Ａｌ，Ｆｅ−Ｎｉ，Ｆｅ−Ｎｉ−Ｍｏ，Ｆｅ−Ｃｕ−Ｎｂ−Ｓｉ−Ｂ，Ｆｅ−Ｃｏ−Ｖの合金およびＦｅ単体等などが使用される。
【００１４】
これらの軟磁性金属粉は、偏平であるのが良好な電波吸収特性を得る上で好ましく、平均粒径１〜３０μｍ、アスペクト比（短径または長径／厚さ）が２以上に調整された偏平な金属粉であるのがよい。偏平軟磁性金属粉は、軟磁性金属粉をアトライタ等の摩砕機等を用いて製造できる。
また、軟磁性金属粉は単独でポリマー成形体に含有させてもよく、あるいは粉末状のフェライトとブレンドして使用してもよい。このようなフェライトとしては、例えばＭｎ−Ｚｎフェライト，Ｍｎ−Ｍｇフェライト，Ｍｎフェライト，Ｃｕ−Ｚｎフェライト，Ｎｉ−Ｚｎフェライト，Ｃｕ−Ｍｇ−Ｚｎフェライト等のソフトフェライト、永久磁石材料であるハードフェライト等が挙げられる。
【００１５】
本発明のテレビ電波吸収体は、成形材料として、樹脂または熱可塑性エラストマーを用いた場合には、これに軟磁性金属粉を含む各種配合剤を添加し、プレス成形、射出成形、押出成形などの任意な成形手段にて任意の形状に成形される。また、成形材料としてゴムを用いた場合、本発明のテレビ電波吸収体は、原料ゴムに軟磁性金属粉を含む各種配合剤を加え、混練した後、任意の形状に成形し、所定形状に加硫をおこなって製造される。
【００１６】
軟磁性金属粉の添加量は、ゴム等の成形材料１００重量部に対して１００〜１０００重量部、好ましくは２００〜８００重量部、さらに好ましくは３００〜８００重量部であるのがよい。軟磁性金属粉等の電波吸収材は配合量が多くなればなるほど、電波吸収ピークが低周波数側へシフトする傾向にあるので、電波吸収材の配合量が異なる複数のテレビ電波吸収体を積層させるなどして、組み合わせることによって広帯域での電波吸収が可能になる。
【００１７】
テレビ電波吸収体の形状としては、図１（ａ），（ｂ）、図２（ａ），（ｂ）、図３（ａ），（ｂ）に示すように、表面を立体的な凹凸形状とするのが好ましく、これにより、テレビ電波吸収体１１，１２，１３は厚みが変化し、より広帯域のテレビ電波を吸収することができる。
【００１８】
また、前記成形材料に発泡剤を含有させて、発泡成形することにより、多孔質状の発泡電波吸収体としてもよい。独立気泡および連続気泡のいずれの発泡体でも使用可能である。
【００１９】
本発明のテレビ電波吸収体はポリマー成形体であるため、従来のフェライト焼結体に比べて、容易に任意の形状および寸法に成形することができ、かつ、使用するポリマー成形体の収縮率を勘案することにより、寸法精度がよく、大きな面積のテレビ電波吸収体を成形することができる。また、ポリマー成形体であるため、従来のフェライトを焼結して成形したフェライト焼結体に比べ、比重も小さく、軽量化されている。
【００２０】
本発明にかかるテレビ電波吸収体は、ビル等の高層建造物の外壁用パネル等に反射体と共に埋設される。これにより、ＶＨＦおよびＵＨＦのテレビ電波が建造物で反射するのを防ぎ、ゴースト障害を防止できる。また、テレビ電波吸収体は、上述したようにポリマー成形体であるため、大きな面積の成形板を得ることができるため、従来のように、小さなフェライトタイルを敷き詰める必要がない。また、切断加工が容易であるため、建造物の外壁に取り付ける際に、電波吸収体間に隙間ができた場合でも、現場で簡単に隙間を埋めることが可能である。これにより、施工が容易であり、作業効率が向上する。
【００２１】
【実施例】
以下、実施例および比較例を挙げて本発明のテレビ電波吸収体を詳細に説明するが、本発明は以下の実施例に限定されるものではない。
【００２２】
実施例１〜４扁平な軟磁性金属粉を含む各配合剤成分を表１に示す割合で各天然ゴムに配合し、混練した後、シーティングし、ついでプレスにて１５０℃で２０分間加硫してテレビ電波吸収体のサンプルを作製した。使用した扁平軟磁性金属粉は、三菱マテリアル（株）社製の商品名ＪＥＭ粉である。
【表１】
2004039877.tif 000003
得られた各サンプルに対して、同軸管法によりリターンロス（電波吸収量）を測定して各サンプルの電波吸収特性を評価した。厚さが１ｍｍ，５ｍｍ，７ｍｍおよび１０ｍｍのサンプルについて、リターンロス（ｄＢ）と周波数（Ｈｚ）との関係をそれぞれ調べた。その結果を図４〜７に示す。
図４〜７より、テレビ電波吸収体を厚くすることにより、より低い周波数の電波を吸収できることがわかった。
【００２３】
実施例５，６表２に示す割合で、扁平な軟磁性金属粉を含む各配合成分を天然ゴムに配合したほかは、実施例１と同様にして、それぞれ厚さの異なるサンプル作製した。ここで、使用した扁平軟磁性金属粉は、同和鉄粉工業（株）社製の商品名ＤＴ粉である。
【表２】
2004039877.tif 000004
得られた厚さ１ｍｍ，５ｍｍ，７ｍｍおよび１０ｍｍ各サンプルについて、実施例１〜４と同様にして電波吸収特性を評価した。その結果を図８，９にそれぞれ示す。
図８，９より、テレビ電波吸収体を厚くすることにより、より低い周波数の電波を吸収できることがわかる。
【００２４】
比較例１〜４表３に示す割合で各配合成分を各天然ゴムに配合したほかは、実施例１と同様にして、厚さ１ｍｍ，５ｍｍ，７ｍｍおよび１０ｍｍの各サンプルを作製した。ここで、使用したフェライト粉末は、戸田工業（株）社製の商品名Ｍｎ−Ｚｎフェライトである。
【表３】
2004039877.tif 000005
得られた各サンプルについて、実施例１〜４と同様にして電波吸収特性を評価した。その結果を図１０〜１３にそれぞれ示す。
図１０〜１３より、本比較例の範囲内ではフェライト粉末の配合量の増量により、吸収ピークは低周波側へ移行するが、ＴＶ電波で要求される周波数帯まで低下しないことがわかる。さらにフェライト粉末の配合量を増量すればＴＶ電波で要求される周波数まで低下する可能性は有るが、フェライト粉末の量が非常に多くなり加工性が悪くなるという問題が発生する。
【００２５】
図４〜９の結果より、電波吸収体の厚さが大きくなるにつれて、電波吸収ピークが低い周波数側にシフトすることがわかる。従って、図１〜図３に示すように、テレビ電波吸収体の表面を凹凸形状にすることにより、ＶＨＦおよびＵＨＦの両周波数帯の電波を吸収できることがわかる。
また、扁平軟磁性金属粉等の軟磁性金属粉の配合量を増加させることによっても、低周波数側へシフトすることがわかる。従って、軟磁性金属粉の配合量の異なる電波吸収体を積層することによっても、広帯域のテレビ電波を吸収できるようになる。
【００２６】
【発明の効果】
本発明のテレビ電波吸収体は、軟磁性金属粉を含有したポリマー成形体からなるため、テレビ電波の吸収性能に優れており、かつ、軽量で大きな面積に加工することができるため、施工が容易であるという効果がある。
【図面の簡単な説明】
【図１】（ａ）および（ｂ）は、それぞれ凹凸形状のテレビ電波吸収体を示す平面図および側面図である。
【図２】（ａ）および（ｂ）は、それぞれ凹凸形状のテレビ電波吸収体を示す平面図および側面図である。
【図３】（ａ）および（ｂ）は、それぞれ凹凸形状のテレビ電波吸収体を示す平面図および側面図である。
【図４】実施例１におけるリターンロスと周波数との関係を示すグラフである。
【図５】実施例２におけるリターンロスと周波数との関係を示すグラフである。
【図６】実施例３におけるリターンロスと周波数との関係を示すグラフである。
【図７】実施例４におけるリターンロスと周波数との関係を示すグラフである。
【図８】実施例５におけるリターンロスと周波数との関係を示すグラフである。
【図９】実施例６におけるリターンロスと周波数との関係を示すグラフである。
【図１０】比較例１におけるリターンロスと周波数との関係を示すグラフである。
【図１１】比較例２におけるリターンロスと周波数との関係を示すグラフである。
【図１２】比較例３におけるリターンロスと周波数との関係を示すグラフである。
【図１３】比較例４におけるリターンロスと周波数との関係を示すグラフである。
【符号の説明】
１１　テレビ電波吸収体
【図１】
2004039877.tif 000006
【図２】
2004039877.tif 000007
【図３】
2004039877.tif 000008
【図４】
2004039877.tif 000009
【図５】
2004039877.tif 000010
【図６】
2004039877.tif 000011
【図７】
2004039877.tif 000012
【図８】
2004039877.tif 000013
【図９】
2004039877.tif 000014
【図１０】
2004039877.tif 000015
【図１１】
2004039877.tif 000016
【図１２】
2004039877.tif 000017
【図１３】
2004039877.tif 000018